(57)【要約】【課題】透気性に優れ、充分な突刺強度及び引裂強度を有し、かつ粉落ち等の欠陥も無く取扱いが容易であり、染色も可能であり、ハウスラップ等の建築用の資材や衣料用、包装材料用、産業用等広範囲の用途に適用できる複合シートを提供する。【解決手段】ポリオレフィン系不織布の少なくとも片面に、ポリオレフィン系樹脂とポリオレフィン・ポリスチレン系エラストマー樹脂を含有する樹脂組成物からなる未延伸層を有する積層体を、少なくとも一方向に延伸してなることを特徴とする複合シートであって、前記延伸工程において、少なくとも一方向において冷延伸工程を含むことを特徴とする複合シート。【選択図】なし【特許請求の範囲】
【請求項１】
ポリオレフィン系不織布の少なくとも片面に、ポリオレフィン系樹脂とポリオレフィン・ポリスチレン系エラストマー樹脂を含有する樹脂組成物からなる未延伸層を有する積層体を、少なくとも一方向に延伸してなる複合シートであって、前記延伸工程において、少なくとも一方向において冷延伸工程を含むことを特徴とする複合シート。
【請求項２】
透気度が２０〜１０００秒／１００ｃｃであることを特徴とする請求項１に記載の複合シート。
【請求項３】
突刺強度が３５０ｇｆ以上、引裂強度がＭＤ、ＴＤ両方向に０．７Ｎ／５０ｍｍ以上であることを特徴とする請求項１または２に記載の複合シート。
【請求項４】
前記樹脂組成物が、ポリオレフィン系樹脂１００質量部に対し、ポリオレフィン・ポリスチレン系エラストマー樹脂を１０〜８０質量部含有することを特徴とする請求項１から３のいずれかに記載の複合シート。
【請求項５】
前記樹脂組成物が、ポリオレフィン系樹脂を主成分として含む海部と、ポリオレフィン・ポリスチレン系エラストマーを主成分として含む島部からなり、前記島部の粒径が０．０１〜１０μｍであることを特徴とする請求項１から４のいずれかに記載の複合シート。
【請求項６】
前記ポリオレフィン系不織布がプロピレン系樹脂を含むことを特徴とする請求項１から５のいずれかに記載の複合シート。
【請求項７】
前記ポリオレフィン系不織布がスパンボンド不織布であることを特徴とする請求項１から６のいずれかに記載の複合シート。
【請求項８】
請求項１から７のいずれかに記載の複合シートの製造方法であって、次の１）〜３）の工程を含むことを特徴とする複合シートの製造方法。
１）樹脂組成物からなる層とポリオレフィン系不織布とを積層する工程
２）積層体を、縦方向に、延伸温度０〜６０℃、延伸倍率１．１〜３．０倍で延伸し、次いで縦方向に、延伸温度７０〜２００℃、延伸倍率１．２〜５．０倍で延伸する工程
３）積層体を、横方向に、延伸温度９０〜２００℃、延伸倍率１．５〜４．０倍で延伸する工程
【発明の詳細な説明】
【技術分野】
【０００１】
本発明は、複合シートおよびその製造方法に関し、詳しくは、透気性に優れるとともに、機械的強度に優れ、薄くても所要の強度を発揮することができ、さらに粉落ち等の欠陥も無く取扱いも容易な複合シートおよびその製造方法に関する。
【背景技術】
【０００２】
良好な通気性を有する材料として微多孔性フィルムがあるが、特にポリオレフィン微多孔性フィルムは、電池用セパレ−タ−、電解コンデンサ−、各種フィルタ−、防水透湿衣料等の各種用途に用いられている。従来、このようなポリオレフィン微多孔性フィルムは、異種固体がミクロ分散しているポリオレフィン成形体に延伸等の歪を与えることにより異種固体間に空孔を生じさせ多孔化する方法、あるいは異種ポリマ−等の微粉体をポリオレフィンにミクロ分散させた後、孔形成剤を抽出する方法等で製造されている。
【０００３】
上記のような従来の微多孔性フィルムは、充填剤として炭酸カルシウムや硫酸バリウムなどの無機フィラーを用いる場合においては（例えば、特許文献１）、フィラーの形状が不均一で、樹脂との相溶性が悪いなどの理由から均一な物性が期待できなかったり、表面が平滑にならずに凹凸が発生するためフィルムとの接触により粉落ちが発生するなどという問題点があった。また、これらフィラーは、耐薬品性が悪く、例えば酢酸等の酸に溶出することがあるため、使用できる用途には制限があった。
【０００４】
一方、微多孔性フィルムの製造方法として、ポリエチレン、ポリプロピレン等のポリオレフィンをマトリックスとする研究開発が盛んである。例えば、特許文献２には、有極性熱可塑性樹脂と無極性熱可塑性樹脂とからなるシートをロール圧延し、次いで、延伸する熱可塑性樹脂多孔体の製造方法が記載されている。この２種類の樹脂の界面が、シートを延伸することで引き離され、気孔を生じることを利用し、多孔性フィルムとするのである。熱可塑性樹脂としては、ポリエチレン、塩化ビニル、スチレン系樹脂等が用いられている。
【０００５】
ポリオレフィンをマトリックスとする微多孔性フィルムを、このように延伸法により製造する方法は、微多孔性フィルムの製造方法として有用であり、この製造方法は更に、特許文献３、特許文献４、特許文献５等にも記載されている。例えば、特許文献３には、ポリプロピレン等の熱可塑性樹脂Ａと、樹脂Ａに対して相溶性が乏しく、且つ溶融点が少なくとも２０℃高い熱可塑性樹脂Ｂとを用いる延伸法による微多孔性フィルムの製造方法が記載されている。
【０００６】
しかしながら、このようにして得られるポリオレフィン微多孔性フィルムは、必ずしも満足な強度を有するとは言えない。そのため、ポリオレフィン微多孔性フィルムを強度のある適当な多孔性支持体に積層し, ポリオレフィン微多孔性フィルムの優れた透気性等の特性を保ったまま, 強度不足を補うことが考えられている。従来法としては接着剤を用いて熱接着または常温接着する方法があるが、微多孔性フィルムの孔径や空孔率が変化し、満足な透気特性を持った微多孔性フィルムが得られない。また、強度のある多孔支持体として不織布を用い、エンボスロ−ル、カレンダ−ロ−ル等を用いた熱融着による接着方法も多方面で利用されているが、良好な接着性と透気性・強度の全てを満足できるものとはならない。
【０００７】
上記のような例として、ポリオレフィン微多孔性フィルムを用いて、不織布を複合化した複合シートも従来から開発がなされている。例えば特許文献６には、ポリオレフィン系樹脂と無機充填剤からなる微多孔性フィルムと不織布とを積層化した複合シートが開示されている。また特許文献７には、微多孔性フィルムとプロピレン・エチレンランダム共重合体を主成分とする樹脂からなる不織布とを積層化した複合シートが開示されている。
【０００８】
しかし、上記のような複合シートにおいては、ポリオレフィン微多孔性フィルムの無機充填剤として硫酸バリウムや炭酸カルシウムが使用されており、粉落ちの問題が解消されておらず、また透湿度も十分な値であるとは言えない。さらに、実用性を兼ね備えた十分な強度の値を満足できるものではなく、良好な透気性や透湿性及び強度等の諸物性全てを満たすことは困難であると言える。
【０００９】
また、従来の複合シートは、一軸または二軸押出機等で原料を混合溶融させ、実質的に未延伸のシートを押出方法にて製造し、ロール法やテンター法等によって延伸することにより微多孔性フィルムを得た後、不織布等の支持体にホットメルト接着剤を介して熱ラミネート接着させる製造方法が一般的である（特許文献８）。
【００１０】
しかし、このような方法で製造した場合、微多孔性フィルムと不織布等の支持体を積層させる時に、両者またはどちらか一方の融点近くでラミネート圧をかけ、溶融接着する点や、また、ホットメルト接着剤等の接着材を使用するという点で、微多孔性フィルムの連通孔がつぶれて穴径や空孔率が変化してしまい、良好な透気度が得られない問題があった。さらに、フィルムの多孔化工程に加え、不織布と微多孔性フィルムをホットメルト接着剤で接着する接着工程など多くの工程を要し、製造工程が煩雑となってコストアップの要因になっていた。
【先行技術文献】
【特許文献】
【００１１】
【特許文献１】特開昭６０−２２９７３１号公報
【特許文献２】特公昭４９−  ８６４５８号公報
【特許文献３】特開昭５８−１９８５３６号公報
【特許文献４】特開昭６３−２７０７４８号公報
【特許文献５】特開昭６４−  ２６６５５号公報
【特許文献６】特開２００１−３１５２３４号公報
【特許文献７】特開平０９−２９５３６６号公報
【特許文献８】特開２００８−１１４５３０号公報
【発明の概要】
【発明が解決しようとする課題】
【００１２】
このような従来技術の問題を鑑みて、本発明は、透気性に優れるとともに、機械的強度に優れるため、薄くても所要の強度を発揮することができ、さらに粉落ち等の欠陥も無く取扱いも容易な複合シートを提供することを目的とする。
【００１３】
本発明のもう１つの課題は、上記複合シートを、従来の透気性積層シートの製造方法に比して簡便な工程で製造することができる方法を提供することにある。
【課題を解決するための手段】
【００１４】
本発明者らは、鋭意検討した結果、ポリオレフィン系樹脂とポリオレフィン・ポリスチレン系エラストマー樹脂からなる樹脂組成物とポリオレフィン系不織布とを積層体とし、その後延伸することにより、上記課題を解決できることを見出し、本発明を完成させた。
すなわち本発明の課題は、ポリオレフィン系不織布の少なくとも片面に、ポリオレフィン系樹脂とポリオレフィン・ポリスチレン系エラストマー樹脂を含有する樹脂組成物からなる未延伸層を有する積層体を、少なくとも一方向に延伸してなる複合シートであって、前記延伸工程において、少なくとも一方向において冷延伸工程を含むことを特徴とする複合シートにより解決される。
【発明の効果】
【００１５】
本発明によれば、微多孔性フィルムの透気性を損うことなく、しかも突刺強度、引裂強度に優れ、粉落ち等の欠陥も無く取扱いが容易で、染色も可能な、複合シートを提供することができる。当該複合シートは、ハウスラップ等の建築用資材や衣料用途、農業用途、包装材料等に好適に用いることができる。
【００１６】
また、本発明によれば、上記複合シートを、従来の透気性積層シートの製造方法に比して簡便な工程で製造可能な方法を提供することができる。
【発明を実施するための形態】
【００１７】
以下、本発明の複合シート及びその製造方法について、詳細に説明する。
【００１８】
＜樹脂組成物＞
＜ポリオレフィン系樹脂＞
本発明で用いるポリオレフィン系樹脂は、エチレン、プロピレン等のオレフィン炭化水素を単量体成分として含む重合体である。具体的には、エチレン単独重合体、エチレン・α―オレフィン共重合体、エチレンとその他の共重合可能なモノマーとの共重合体などのエチレン系樹脂、プロピレン単独重合体、プロピレン・α−オレフィン共重合体、プロピレンとその他の共重合可能なモノマーとの共重合体などのプロピレン系樹脂などが挙げられる。
【００１９】
本発明に用いるエチレン系樹脂としては、具体的には、低密度ポリエチレン、線状低密度ポリエチレン、線状超低密度ポリエチレン、中密度ポリエチレン、高密度ポリエチレン及びエチレンとその他の共重合可能なモノマーとの共重合体などが挙げられる。
共重合成分であるα−オレフィンの具体例としては、プロピレン、１−ブテン、１−ヘキセン、１−オクテン、４−メチルペンテン−１などが一般的にあげられる。
またその他の共重合可能なモノマーの具体例としては、酢酸ビニル、プロピオン酸ビニルなどのビニルエステル、アクリル酸、メタクリル酸などの不飽和カルボン酸、アクリル酸エチル、アクリル酸メチル、メタクリル酸エチル、メタクリル酸メチルなどの不飽和カルボン酸エステル、共役ジエンや非共役ジエンなどの不飽和化合物などが挙げられる。
【００２０】
エチレン系樹脂の密度は、特に制限されるものではないが、通常０．８６〜０．９７ｇ／ｃｍ３の範囲であることが好ましい。下限は、０．９０ｇ／ｃｍ３以上がより好ましく、０．９２ｇ／ｃｍ３以上がさらに好ましい。上限は、０．９６ｇ／ｃｍ３以下がより好ましく、０．９５ｇ／ｃｍ３以下がさらに好ましい。
【００２１】
なお、本発明において好適に用いられるエチレン系樹脂としては、エチレン単独重合体、中密度ポリエチレン、線状低密度ポリエチレンが挙げられる。これらを用いることで、得られる成形体が柔軟になり過ぎず、後に詳細に説明する延伸時の空孔形成性が良好となるため好ましい。
【００２２】
本発明に用いるプロピレン系樹脂は、プロピレンを主成分として含む重合体であり、ホモポリマーであってもコポリマーであってもよい。コポリマーである場合、ランダムコポリマーであってもよいし、ブロックコポリマーであってもよい。コポリマーである場合、共重合成分の具体例としては、エチレン、１−ブテン、１−ヘキセン等のα−オレフィンが挙げられる。また立体規則性についても特に制限はなく、アイソタクチックでもシンジオタクティックでもよい。
プロピレン系樹脂がコポリマーである場合、共重合体中のプロピレン含有量は、５０質量％以上であることが好ましく、７０質量％以上がより好ましく、９０質量％以上がさらに好ましい。
【００２３】
本発明において好適に用いられるプロピレン系樹脂としては、プロピレンホモポリマーが挙げられる。これらを用いることで得られる成形体が柔軟になり過ぎず、後に詳細に説明する延伸時の空孔形成性が良好となるためとなり好ましい。
【００２４】
ポリオレフィン系樹脂のメルトフローレート（ＭＦＲ）は、通常０．１〜２０ｇ／１０分の範囲であることが好ましい。下限は、０．５ｇ／１０分以上がより好ましく、１．０ｇ／１０分以上がさらに好ましい。上限は、１０ｇ／１０分以下がより好ましく、５ｇ／１０分以下がさらに好ましい。ＭＦＲが上記範囲であれば、ポリオレフィン系樹脂とポリオレフィン・ポリスチレン系エラストマーを混合した際、ポリオレフィン・ポリスチレンエラストマーの分散性が良好となることや、あるいは、シート、フィルム状に加工する際に破断し難くなるなどの成形性の観点から好ましい。なおＭＦＲは、ＪＩＳ  Ｋ７２１０に準拠して測定される。
【００２５】
ポリオレフィン系樹脂の製造方法は、特に限定されるものではなく、公知のオレフィン重合用触媒を用いて、公知の重合方法で製造することができる。重合用触媒の具体例としては、チーグラー・ナッタ系触媒に代表されるマルチサイト触媒、メタロセン系触媒に代表されるシングルサイト触媒などが挙げられる。上記触媒を用いた重合方法の具体例については、スラリー重合法、溶液重合法、塊状重合法、気相重合法などが挙げられる。またその他、ラジカル開始剤を用いた塊状重合法などが挙げられる。
【００２６】
＜ポリオレフィン・ポリスチレン系エラストマー＞
本発明で用いるポリオレフィン・ポリスチレン系エラストマーは、オレフィン系及びスチレン系の重合体あるいは共重合体であって、常温付近でゴム状弾性を示すものであれば良い。ポリオレフィン・ポリスチレン系エラストマーの具体例としては、スチレン−ブタジエンランダムコポリマー等のスチレン−オレフィンランダムコポリマーや、スチレン−水添イソプレンブロックコポリマー等のスチレン−オレフィンブロックコポリマー、スチレン−エチレン−ブチレン−スチレンブロックコポリマー等のスチレン−オレフイン−スチレンブロックコポリマー、スチレン−ブタジエン−スチレンブロックコポリマー、スチレン−イソプレン−スチレンブロックコポリマー等が挙げられる。中でも、スチレン−水添イソプレン−スチレンブロックコポリマーや、スチレン−エチレン−ブチレン−スチレンブロックコポリマーが好適に用いられる。
【００２７】
ポリオレフィン・ポリスチレン系エラストマーのメルトフローレート（ＭＦＲ）は、好ましくは０〜１．０ｇ／１０分、より好ましくは０〜０．５ｇ／１０分、更に好ましくは０〜０．１ｇ／１０分である。ＭＦＲが０ｇ／１０分とは、流動しないという意味である。ＭＦＲが上記範囲内であれば、ポリオレフィン・ポリスチレン系エラストマーがポリプロピレン樹脂中に球状に均一分散することができ、延伸による多孔化が容易になる。なおＭＦＲは、ＪＩＳ Ｋ ７２１０に準拠し、２３０℃、２．１６ｋｇの荷重下で測定される。
【００２８】
ポリオレフィン・ポリスチレン系エラストマー中におけるスチレン含有量は、ポリオレフィン・ポリスチレン系エラストマー全体を１００質量％とて、好ましくは１質量％〜５０質量％、より好ましくは１質量％〜４０質量％、さらに好ましくは５質量％〜３５質量％、特に好ましくは１０質量％〜３５質量％である。ポリオレフィン・ポリスチレン系エラストマーのスチレン含有量が上記範囲であれば、得られる成形体が柔軟になり過ぎず、後に詳細に説明する延伸時の空孔形成性が良好となるため好ましい。
【００２９】
＜樹脂組成物＞
本発明の積層体を形成する樹脂組成物中における、ポリオレフィン系樹脂とポリオレフィン・ポリスチレン系エラストマーの含有量は、ポリオレフィン系樹脂１００質量部に対し、ポリオレフィン・ポリスチレン系エラストマー１０〜８０質量部であることが好ましく、３０〜７０質量部であることがより好ましく、４０〜６５質量部であることがさらに好ましい。ポリオレフィン・ポリスチレン系エラストマーの含有量が上記範囲であれば、複合シートの延伸性と透気性をバランスよく得ることができる。
【００３０】
樹脂組成物は、延伸前の状態において、ポリオレフィン系樹脂を主成分とする海部と、ポリオレフィン・ポリスチレン系エラストマーを主成分とする島部からなる海島構造を有していることが好ましく、さらには、該島部の粒径が０．０１μｍ〜１０μｍの範囲にあることが好ましい。延伸前のシート状態が上記海島構造を有していると、本発明のフィルムの透気性がより良好となるため好ましい。  
【００３１】
前記樹脂組成物には、上記成分のほか、公知の添加剤、例えば酸化防止剤、熱安定剤、帯電防止剤、滑り剤、ブロッキング防止剤、ポリテルペン樹脂、石油樹脂、充填剤などを製造工程やフィルム特性を低下させない程度に含有させてもよい。
【００３２】
＜不織布＞
本発明で用いられる不織布は、延伸性と得られる透気性のバランスが良く、延伸時に破断しにくく、汎用性を有する点から、ポリオレフィン系不織布を用いることが重要である。
【００３３】
不織布を構成するポリオレフィン系樹脂としては、具体的には、エチレン、プロピレン、1-ブテン、1-ヘキセン、4-メチル-1-ペンテン、1-オクテン等α−オレフィン単独重合体、又はこれらのα−オレフィン同士の共重合体が挙げられる。中でもエチレン系樹脂及びプロピレン系樹脂が好ましい。
エチレン系樹脂の具体例としては、エチレン単独重合体、エチレンと他のα−オレフィンを１０モル％以下含有するエチレン系共重合体が挙げられ、プロピレン系樹脂の具体例としては、プロピレン単独重合体、又はプロピレンとエチレン、1-ブテン、1-ヘキセン、4-メチル-1-ペンテン、1-オクテン等のα−オレフィンとの共重合体が挙げられる。
共重合体は、ランダム共重合体であっても、ブロック共重合体であってもよい。またこれらポリオレフィン系樹脂は、１種単独でも、２種以上を組み合わせて用いてもよい。
本発明においては、延伸性、透気性の観点から、プロピレン系樹脂を含む不織布を用いることが好ましく、プロピレン系樹脂として、特に、プロピレンとエチレン含有量が５モル％以下のプロピレン・エチレンランダム共重合体を含む不織布が好ましい。
【００３４】
不織布の製造方法としては、乾式法、湿式法、スパンボンド法、メルトブロー法などのいずれの方法であってもよいが、生産性が良く、高強度のものが得られる点で、スパンボンド法が望ましい。この方法で得られたスパンボンド不織布は、高強度で、摩擦堅牢性に優れる点で好ましい。また、不織布を構成する繊維として、複数の樹脂を用いて成形する複合溶融紡糸法で得られる複合繊維も用いることが出来、例えば、上記の１つの樹脂からなる鞘部と、他の樹脂からなる芯部とから構成される芯鞘型複合繊維、又はサイドバイサイド複合繊維からなる不織布は、柔軟性を向上させることができる点で好ましい。
【００３５】
不織布を構成する繊維の平均繊維径は、通常、１０〜３０μｍ程度であり、指先で触れた際のひっかかり感を低減する点で、好ましくは１０〜２０μｍである。
【００３６】
不織布の好適な目付量は、３〜４０ｇ／ｍ2 、好ましくは１０〜３０ｇ／ｍ2 であり、さらに好ましくは１０〜２５ｇ／ｍ2 である。
【００３７】
＜本発明の複合シートの製造方法＞
本発明の複合シートは、ポリオレフィン系不織布の少なくとも片面に、上記樹脂組成物からなる実質的に未延伸の層を有する積層体を、少なくとも１方向に延伸することで得られる。
まず、原料を混合し、樹脂組成物を押出方法にて製造する。原料の混合方法は、一軸または二軸押出機、バンバリーミキサー、ミル、ニーダーブレンダーなど、各種公知の方法を採用することができ、これらの方法を用いて、あらかじめ各成分を溶融混合し、ペレット状に加工したものを押出成形に用いてもよいし、溶融混合し直接押出成形を行ってもよい。押出方法としては、Ｔダイ押出成形、インフレーション成形、カレンダー成形、スカイフ法等の各種成形方法を採用し得るが、中でも、本発明の複合シートに要求される物性や用途の観点からは、Ｔダイ押出成形が好ましい。
【００３８】
次に、ポリオレフィン系不織布の少なくとも片面に、上記樹脂組成物からなる未延伸の層を有する積層体を作成する。積層方法としては、ホットメルト接着剤で熱接着する方法、あるいは得られた薄膜シートを熱ロールや熱エンボスロールにて熱接着する方法、シートを成形すると同時に、不織布と一体的に積層成形する押出ラミネーション成形方法等の方法に従って行うことができるが、特に熱ロールを用いた熱接着法が好ましい。
熱接着法の製造条件は、ロール温度は通常７０〜２００℃、好ましくは１００〜１８０℃の温度範囲、ロール圧力０．１〜６．０ＭＰａ、好ましくは０．４〜２．０ＭＰａの範囲である。上記範囲とすることにより、延伸時にも十分実用に供する接着強度を満足しうる複合シートを得ることができる。
なお、積層体の層構成については、具体的には、樹脂組成物層／不織布の２層構成、不織布／樹脂組成物層／不織布、あるいは、樹脂組成物層／不織布／樹脂組成物層の３層構成などが挙げられる。また必要に応じて、本発明の積層体に積層可能なその他の層をさらに積層した構成とすることもできる。
【００３９】
次いで、上記方法により作成された実質的に未延伸の積層体を延伸し、本発明の複合シートを得る。
延伸方法としては、ロール、テンター、チューブラー、オートグラフ等の各種方法を採用し得るが、本発明のフィルムの延伸方法としては、ロールによる縦延伸工程と、テンターによる横延伸工程を組み合わせた、逐次二軸延伸を採用することが好適である。
なお、本発明の複合シートの製造方法は、少なくとも一方向において、冷延伸工程を含むことが重要である。これにより、本発明の複合シートは、優れた透気性、機械的強度を有するものとなる。冷延伸工程とは、０℃〜６０℃付近で延伸を行う工程のことであり、冷延伸工程は、好ましくは縦延伸工程における１段目として行うことが好ましい。また、縦延伸工程において、冷延伸工程を行った後、２段目として熱延伸工程の２段階の延伸工程を行うことが好ましい。縦延伸工程を２段階で行うことにより、得られる複合シートは、高度な透気性を備えたものとなる。また外観にも優れたものとなる。
縦延伸１段目の冷延伸工程は、延伸温度は０℃以上６０℃以下、好ましくは１０℃以上４０℃以下とし、延伸倍率は１．１〜３倍、好ましくは１．２〜２倍とすることが好ましい。
縦延伸２段目の熱延伸工程は、延伸温度は７０℃以上２００℃以下、好ましくは９０℃以上１７０℃以下とし、延伸倍率は１．２〜５倍、好ましくは１．２〜３倍とすることが好ましい。
横延伸工程については、延伸温度は９０〜２００℃、好ましくは１００〜１５０℃とし、延伸倍率は、１．５〜４倍、好ましくは２〜３倍とすることが好ましい。
なお、上述の各延伸工程に加えて、更に延伸工程を追加することもできる。
【００４０】
このようにして得られた本発明の複合シートは、樹脂組成物層と不織布とが強固に圧接し、かつ、微多孔性フィルムの持つ優れた透気性と、不織布の持つ優れた強度とを併せ持つ良好なものとなる。また、積層することにより機械的強力も一段と強くなる。
【００４１】
本発明の複合シートは、総厚みが、適度の透気性および強度を有する点で、好ましくは５０〜５００μｍ、より好ましくは５０〜３００μｍ、さらに好ましくは５０μｍ〜３００μｍである。複合シートの厚みが５０μｍ以上であれば、製膜工程及び二次加工工程で、張力によってシートが伸びたり、縦じわが発生したり、破断したりすることがなく好ましい。
なお、樹脂組成物層の厚みは、３０〜４００μｍであることが好ましく、４０〜３００μｍがより好ましく、５０〜２００μｍがさらに好ましい。樹脂組成物層の厚みが上記範囲であれば、強度に優れ、かつ良好な透気度を発現するため、好ましい。
【００４２】
本発明の複合シートは、透気度が、好ましくは２０秒／１００ｃｃ〜１０００秒／１００ｃｃ、より好ましくは２０秒／１００ｃｃ〜５００秒／１００ｃｃ、更に好ましくは２０秒／１００ｃｃ〜３００秒／１００ｃｃである。通常、透気度が上記範囲であれば、高度な透気性を有するフィルムを得ることができるため好ましい。
【００４３】
本発明の複合シートは、突刺強度が、直径が１ｍｍのニードルを用いた突刺強度で３５０ｇｆ以上であることが好ましい。より好ましくは５００ｇｆ以上、さらに好ましくは７００ｇｆ以上である。突刺強度が上記範囲を満たしていれば、複合シートの突き破れによる短絡などの発生もなく、特に医療用包装材料用途等に使用する場合は、注射器やカテーテル等の鋭利な物を包装する際に破れてしまうといった懸念もなく、好ましい。
【００４４】
本発明の複合シートは、引裂強度が、ＭＤ、ＴＤ両方向に０．７Ｎ／５０ｍｍ以上であることが好ましい。より好ましくは１．０Ｎ／５０ｍｍ以上、さらに好ましくは２．０Ｎ／５０ｍｍ以上である。引裂強度が上記範囲内であれば、加工する際に破損しないことはもちろんであるが、種々用途に使用されている時の外的力に対抗するに十分な強度を有し、これらの外的力に対抗するに十分なものとなる。
【００４５】
なお、機能付与を目的として、また用途に応じて、本発明の複合シートにはさらに各種フィルム等を始めとする複合材を積層してもよい。本発明の複合シートは、透湿性に優れ、機械的強度にも優れるため、ハウスラップ等の建築用資材、農業用資材、衛生材料用途、衣料用途、各種包装材料用等に好適に用いることができる。
【実施例】
【００４６】
以下、実施例により本発明を説明するが、本発明はこれら実施例のみに限定されるものではない。実施例では、樹脂積層体及び樹脂組成物の引き取り（流れ）方向を「縦」方向（またはＭＤ）、その直角方向を「横」方向（またはＴＤ）と記載する。
【００４７】
（１）透気度（ガーレー透気度）
ＪＩＳ  Ｐ８１１７に準拠し、王研式透気度試験機ＥＧＯ１型（旭精工製）にて測定した。
【００４８】
（２）突刺強度
島津製万能型試験機ＡＧＳ−Ｘを用い、針の直径１．０ｍｍ、押し込み速度３００ｍｍ／ｍｉｎの条件で測定し、膜が破れる時の最大荷重を突刺強度（針貫通強度）とした。
【００４９】
（３）引裂強度
ＪＩＳ  Ｋ７１２８−１トラウザー法に準拠し、幅５０ｍｍ、１５０ｍｍの試験片を用い、引張速度２００ｍｍ／ｍｉｎ．にてインテスコ社製引張試験機ＩＭ−２０により測定した。
【００５０】
（４）粉落ち試験
１０ｃｍ角に切ったサンプルの表裏面を、５ｃｍ角の黒色発泡クロロプレンゴム（イノアックコーポレーション社製、製品番号C−４２０５）で１０往復こすり、目視評価を行った。
評価基準    ○：粉落ちが生じていなかった。  ×：粉落ちが生じた。
【００５１】
各実施例、比較例に用いた原材料は、以下の通りである。各エラストマーの（）内の表示は略号である。
（ポリオレフィン系樹脂）
ＰＯ１：日本ポリプロ社製  商品名「ノバテックＰＰ  ＦＹ６ＨＡ」
ＭＦＲ＝２．４ｇ／１０分、融点＝１５８℃
ＰＯ２：プライムポリマー社製  商品名「ハイゼックス  ３３００Ｆ」
密度＝０．９５０ｇ／ｃｍ３、ＭＦＲ＝１．１ｇ／１０分、融点＝１３２℃
ＰＯ３：日本ポリエチレン社製  商品名「ノバテックＣ６  ＳＦ２４０」
密度＝０．９２０ｇ／ｃｍ３、ＭＦＲ＝２．０ｇ／１０分、融点＝１２６℃
（ポリオレフィン・ポリスチレン系エラストマー）
ＥＬ１：クラレ社製  商品名「セプトン１００１」スチレン−水添イソプレンブロックコポリマー（ＳＥＰ）、ＭＦＲ＝０．１ｇ／１０分、スチレン含量＝３５％
ＥＬ２：クラレ社製  商品名「セプトン８００６」スチレン−エチレン−ブチレン−スチレンブロックコポリマー（ＳＥＢＳ）、ＭＦＲ＝０ｇ／１０分、スチレン含量＝３３％
（充填剤）
ＢＳ：硫酸バリウム、平均粒径＝１．１μｍ
（不織布）
不織布１：新江州社製  ＰＰスパンボンド、厚み平均１４０μｍ、目付２０ｇ／ｍ２
不織布２：ユニチカ社製  「エルベス  Ｓ０２３ＷＤＯ」芯：ポリエステル、鞘：ポリエチレン、厚み平均１６０μｍ、目付２０ｇ／ｍ２
【００５２】
（実施例１）
ＰＯ１を１００質量部、ＥＬ１を４３質量部の割合で配合し、設定温度１９０℃〜２１０℃に設定した同方向二軸押出機（東芝機械株式会社製、口径＝２５ｍｍφ、Ｌ／Ｄ＝４０）に投入して溶融混練し、ダイ温度２１０℃、ダイ幅３００ｍｍ、リップギャップ１ｍｍとなるＴダイから押出し、キャスト温度１００℃の設定でキャスティングし、幅＝２８０ｍｍ、平均厚み＝３００μｍの樹脂組成物層を得た。
次に、得られた樹脂組成物層と不織布１を、得加熱弾性ニップロールを利用して、ロール温度１５５℃、ロール圧力０．４ＭＰａ、ロール速度３０ｃｍ／分で熱間圧着して積層体を得た。
さらに、上記積層体を、ロール延伸機にて、縦方向に、延伸温度２０℃、延伸倍率１．２倍で延伸した後、さらに延伸温度１５０℃、延伸倍率１．８倍で延伸し、次いで、この縦延伸複合シートの端部をテンタークリップで保持し、テンターオーブン内で、横方向に延伸温度１５０℃、延伸倍率２倍で延伸を行い、厚み平均２１０μｍの複合シートを得た。各種物性評価の結果を表１に示す。
【００５３】
（実施例２）
実施例１のポリオレフィン・ポリスチレン系エラストマーをＥＬ２に変更し、ロール延伸機での縦延伸工程において、２０℃での冷延伸倍率を１．３倍、１５０℃での熱延伸倍率を１．５倍としたこと以外は、実施例１と同様に成形し、厚み平均２５０μｍの複合シートを得た。各種物性評価の結果を表１に示す。
【００５４】
（実施例３）
実施例１のポリオレフィン系樹脂をＰＯ２に変更し、熱間圧着工程のロール温度を１３５℃、ロール速度を５０ｃｍ／分に変更し、ロール延伸機での縦延伸工程において、冷延伸倍率を２０℃で１．３倍、熱延伸倍率を１２０℃で１．２倍に変更し、テンターでの横延伸工程において、延伸温度を１１０℃に変更した以外は、実施例１と同様に成形し、厚み平均２６０μｍの複合シートを得た。各種物性評価の結果を表１に示す。
【００５５】
（比較例１）
実施例１で作成した樹脂組成物を不織布と積層させずに延伸し、単層シートを作製した。各種物性評価の結果を表１に示す。
【００５６】
（比較例２）
実施例１のロール延伸機での縦延伸工程において、１５０℃の熱延伸工程のみで延伸を行い、厚み１９０μｍの複合シートを作製したが、透気性効果が発現しなかった。
【００５７】
（比較例３）
実施例１の不織布を不織布２に変更し、縦延伸条件は実施例２と同様とし、複合シートを製造しようとしたが、ロール延伸機での縦延伸工程において、１５０℃での熱延伸工程で不織布が破断してしまったため、以降の評価は行っていない。結果を表１に示す。
【００５８】
（比較例４）
ＰＯ２を１００質量部、ＰＯ３を２３３質量部、充填剤１を５００質量部の割合で配合し、これに加えて、硬化ひまし油（ＫＦトレーディング社製、商品名「Ｈ−ＣＯＰ」）を２０質量部、酸化防止剤（ＢＡＳＦ社製、商品名「イルガフォス１６８」）を１．３質量部、熱安定剤（ＢＡＳＦ社製、商品名「イルガノックス１０１０」）０．７質量部を添加し、同方向二軸押出機（東芝機械株式会社製、口径＝４０ｍｍφ、Ｌ／Ｄ＝３２）に投入し、設定温度２４０℃で溶融混練してストランドダイより押出した後、ストランドを水中で冷却固化し、カッターによりストランドをカットし、ペレット状に加工した樹脂組成物を作製した。
得られたペレット状の樹脂組成物を２４０℃の溶融状態で単層で押出し、シート状の樹脂組成物を作製した後、ロール温度１３０℃、ロール圧力０．４ＭＰａ、ロール速度５０ｃｍ／分にてポリプロピレン製スパンボンド不織布と熱間圧着し未延伸複合シートを得た。上記未延伸複合シートをロール延伸機にて縦方向に２０℃で１．３倍、１２０℃で１．５倍の条件で延伸を行ったが、２０℃の冷延伸工程においてシートの破れが生じ、粉落ちが観察されたため、以降の評価は行っていない。結果を表１に示す。
【００５９】
【表１】
2016203594.tif 000002
【００６０】
表１の結果より、実施例で得られた本発明の複合シートは、優れた透気性を有するとともに、引裂強度、突刺強度のいずれもバランス良く良好な値を示しており、さらに、粉落ちのデメリットも無く衛生面にも優れていることがわかる。
【００６１】
一方、比較例１のように、不織布を積層していない単層シートは、引裂強度が極端に低くなる傾向があり、両物性を満足に発現させることができなかった。また、実施例１と比較例１を比較すると、同じ延伸倍率で延伸を行った時に、不織布を積層させていないと透気度の値が悪くなる傾向が分かる。また比較例２のように、ロール延伸機での縦延伸工程において、熱延伸工程のみで延伸を行うと、透気性が発現しなかった。また比較例３のように、不織布をポリオレフィン以外のものを使用すると、延伸時に不織布が破断してしまい、複合シートを得ることができなかった。さらに比較例４のように、無機充填剤を添加してフィルムを作成した場合、粉落ち試験での粉落ちが目立ち、衛生面での問題を解消させることができなかった。
【産業上の利用可能性】
【００６２】
本発明の複合シートは、優れた透気性を有し、かつ引裂強度、突刺強度などの機械的強度に優れるため、薄くても所要の強度を発揮することができ、かつ粉落ちの欠陥もなく取扱いが容易であり、染色も可能であるので、ハウスラップ等の建築用の資材用、包装材料用、用衛生材用、衣料用、農業用、産業用等の広範囲の用途に好適に用いることができる。さらに本発明は、従来の透気性積層シートの製造方法に比して、簡便な工程で、優れた透気性を有する複合シートを製造可能な製造方法を提供することができる。